ЛИСТ ИЗ ТЕКСТУРИРОВАННОЙ ЭЛЕКТРОТЕХНИЧЕСКОЙ СТАЛИ С ПРЕВОСХОДНЫМИ МАГНИТНЫМИ СВОЙСТВАМИ И АДГЕЗИЕЙ ПОКРЫТИЯ

B
A
B
A
1. Лист из текстурированной электротехнической стали с изоляционным покрытием, создающим натяжение на поверхности листа, состоящим из слоя покрытия А, сформированного на поверхности стального листа и состоящего в основном из оксида, и слоя покрытия В, сформированного на верхней поверхности и в основном состоящего из стекла, характеризующийся тем, что отношение R(σ/σ) натяжения σ слоя покрытия В на верхней поверхности, создаваемого на стальном листе, к натяжению σ слоя покрытия А на поверхности стального листа, создаваемому на стальном листе, находится в диапазоне 1,20-4,0.
2. Лист из текстурированной электротехнической стали по п. 1, в котором оксид слоя покрытия А на поверхности стального листа является форстеритом, и стекло слоя покрытия В на верхней поверхности является стеклом на основе кременефосфата, содержащим один или более металлических элементов, выбранных из Mg, Al, Са, Ti, Nd, Mo, Cr, В, Та, Cu и Mn.
A
3. Лист из текстурированной электротехнической стали по п. 1 или 2, в котором натяжение σ слоя покрытия А на поверхности стального листа, создаваемое на стальном листе, составляет не более 6 МПа.
2
4. Лист из текстурированной электротехнической стали по п. 1 или 2, характеризующийся тем, что масса покрытия слоя покрытия А на поверхности стального листа составляет 1,0-3,0 г/м (с обеих сторон) в пересчете на кислород.
2
5. Лист из текстурированной электротехнической стали по п. 3, характеризующийся тем, что масса покрытия слоя покрытия А на поверхности стального листа составляет 1,0-3,0 г/м (с обеих сторон) в пересчете на кислород.
6. Лист из текстурированной электротехнической стали по любому из пп. 1, 2 или 5, который получен выполнением отжига вторичной рекристаллизации холоднокатаного листа прокатанного до конечной толщины после отжига первичной рекристаллизации нагревом со скоростью нагрева не менее 50°C/с от 100°C до 700°C.
7. Лист из текстурированной электротехнической стали по п. 3, который получен выполнением отжига вторичной рекристаллизации холоднокатаного листа прокатанного до конечной толщины после отжига первичной рекристаллизации нагревом со скоростью нагрева не менее 50°C/с от 100°C до 700°C.
8. Лист из текстурированной электротехнической стали по п. 4, который получен выполнением отжига вторичной рекристаллизации холоднокатаного листа прокатанного до конечной толщины после отжига первичной рекристаллизации нагревом со скоростью нагрева не менее 50°C/с от 100°C до 700°C.